СПОСОБ КАРБОНИЛИРОВАНИЯ ДИМЕТИЛОВОГО ЭФИРА

1. Способ получения метилацетата, включающий карбонилирование сырья на основе диметилового эфира монооксидом углерода при практическом отсутствии воды в присутствии морденитного катализатора, в который ионным обменом или иным способом введен по меньшей мере один из следующих элементов: серебро и медь, и в котором в морденит также ионным обменом или иным способом введена платина в количестве, составляющем от 0,05 до 10 мол.% по отношению к алюминию.
2. Способ по п.1, в котором содержание платины составляет от 1 до 10% мольн. по отношению к алюминию.
3. Способ в соответствии по п.2, в котором содержание платины составляет от 1 до 5 мол.% по отношению к алюминию.
4. Способ по любому из пп.1-3, в котором содержание меди составляет от 1 до 200 мол.% по отношению к алюминию.
5. Способ по п.4, в котором содержание меди составляет от 55 до 120 мол.% по отношению к алюминию.
6. Способ по п.1, в котором содержание серебра составляет от 1 до 200 мол.% по отношению к алюминию.
7. Способ по п.6, в котором содержание серебра составляет от 55 до 120 мол.% по отношению к алюминию.
8. Способ по п.1, в котором общее содержание меди и серебра составляет от 1 до 200 мол.% по отношению к алюминию.
9. Способ по п.1, в котором карбонилирование проводят в присутствии водорода.
10. Способ по п.1, в котором карбонилирование проводят при температуре от 100 до 350°С.
11. Способ по п.1, в котором карбонилирование проводят при общем давлении от 1 до 100 бар (отн.).
12. Способ по п.1, в котором по меньшей мере часть метилацетатного продукта гидролизуют с получением уксусной кислоты.
13. Способ по п.1, в котором карбонилирование проводят в присутствии водорода и в морденит ионным обменом или иным способом введен по меньшей мере один из элементов - серебро и медь в количестве от 50 до 120 мол.% по отношению к содержанию алюминия, кроме того, в морденит ионным обменом или иным способом введена платина в количестве от 1 до 10 мол.% по отношению к содержанию алюминия.
14. Катализатор для применения при получении метилацетата карбонилированием сырья на основе диметилового эфира монооксидом углерода в практически безводных условиях, причем указанный катализатор готовят одновременным ионным обменом или пропиткой аммониевой или водородной формы морденита платиной или по меньшей мере одним из металлов - серебром и медью, сушкой и/или прокаливанием пропитанного/подвергнутого ионному обмену морденита, причем катализатор включает платину в количестве от 0,05 до 10 мол.% по отношению к алюминию.
15. Катализатор для применения при получении метилацетата карбонилированием сырья на основе диметилового эфира монооксидом углерода в практически безводных условиях, причем указанный катализатор готовят ионным обменом или пропиткой аммониевой или водородной формы морденита по меньшей мере одним из металлов - серебром и медью, сушкой и/или прокаливанием пропитанного/подвергнутого ионному обмену морденита с получением содержащего медь и/или серебро морденита, с последующим ионным обменом или пропиткой содержащего медь и/или серебро морденита платиной, причем катализатор включает платину в количестве от 0,05 до 10 мол.% по отношению к алюминию.